(57)【要約】【課題】本発明は、基材等に撥水性の薄膜が形成されてなる、撥水性基材を製造する方法の提供を目的とする。また、本発明は、比較的低エネルギーの光を用いた分解反応によって、コントラストの高い親水性領域と撥水性領域を表面に有する光処理基材を製造する方法の提供を目的とする。【解決手段】基材の表面に下式（１）で表される化合物を塗布し、撥水性の薄膜を基材の表面に形成することを特徴とする撥水性基材の製造方法。  ただし、  Ｒ1、Ｒ２、Ｒ３、およびＲ４は、それぞれ独立して、水素原子または１価の基を示し、かつ、４つの基のうち少なくとも１つは、撥水性の１価有機基を示す。  Ｒ５は、水素原子または１価炭化水素基を示す。【化１】2007275742.tif 000017【選択図】なし【特許請求の範囲】
【請求項１】
基材の表面に下式（１）で表される化合物を塗布し、撥水性の薄膜を基材の表面に形成することを特徴とする撥水性基材の製造方法。
ただし、
Ｒ1、Ｒ２、Ｒ３、およびＲ４は、それぞれ独立して、水素原子または１価の基を示し、かつ、４つの基のうち少なくとも１つは、撥水性の１価有機基を示す。
Ｒ５は、水素原子または１価炭化水素基を示す。
【化１】
2007275742.tif 000014
【請求項２】
撥水性の１価有機基は、ＲＦ基もしくは該基を部分構造として持つ基（ただし、ＲＦ基は、アルキル基、アルケニル基、エーテル性酸素原子を有するアルキル基、およびエーテル性酸素原子を有するアルケニル基から選ばれる基の基中に存在する水素原子の２個以上がフッ素置換された基を示す。）、オルガノシロキサン骨格を有する１価の基、または炭素数１０以上のアルキル基もしくは該基を部分構造として持つ基である請求項１に記載の撥水性基材の製造方法。
【請求項３】
式（１）で表される化合物は、下式（１−１）で表される化合物である請求項１または２に記載の撥水性基材の製造方法。
ただし、
Ｒ１１、Ｒ２１、Ｒ３１、およびＲ４１は、それぞれ独立して、水素原子または１価の基を示し、かつ、４つ基のうち少なくとも１つは、ＲＦ基または該基を部分構造として持つ基（ただし、ＲＦ基は、アルキル基、アルケニル基、エーテル性酸素原子を有するアルキル基、およびエーテル性酸素原子を有するアルケニル基から選ばれる基の基中に存在する水素原子の２個以上がフッ素置換された基を示す。）を示す。
Ｒ５１は、水素原子または１価炭化水素基を示す。
【化２】
2007275742.tif 000015
【請求項４】
基材の表面を酸化処理した後に式（１）で表される化合物を塗布することで撥水性の薄膜を基材の表面に形成する請求項１〜３のいずれかに記載の撥水性基材の製造方法。
【請求項５】
基材が、有機材料からなる、または有機材料からなる表面を有する請求項１〜４のいずれかに記載の撥水性基材の製造方法。
【請求項６】
請求項１〜５のいずれかに記載の製造方法により撥水性基材を得て、ついで撥水性の薄膜に光照射することによって薄膜の光照射部を親水性にすることを特徴とする光処理基材の製造方法。
【請求項７】
波長２５０ｎｍ以上の光を照射する請求項６に記載の光処理基材の製造方法。
【請求項８】
光処理基材は、表面に撥水性領域と親水性領域を有する請求項６または７に記載の光処理基材の製造方法。
【請求項９】
請求項８に記載の製造方法で得られた光処理基材の表面に機能性材料を含む液を塗布して、光処理基材の親水性領域に該液を付着させ、つぎに乾燥させることによって機能性材料のパターンを形成させることを特徴とする機能性材料のパターンが形成された部材の製造方法。
【請求項１０】
下式（１−１）で表される化合物。
ただし、
Ｒ１１、Ｒ２１、Ｒ３１、およびＲ４１は、それぞれ独立して、水素原子または１価の基を示し、かつ、４つ基のうち少なくとも１つは、ＲＦ基または該基を部分構造として持つ基（ただし、ＲＦ基は、アルキル基、アルケニル基、エーテル性酸素原子を有するアルキル基、およびエーテル性酸素原子を有するアルケニル基から選ばれる基の基中に存在する水素原子の２個以上がフッ素置換された基を示す。）を示す。
Ｒ５１は、水素原子または１価炭化水素基を示す。
【化３】
2007275742.tif 000016
【発明の詳細な説明】
【技術分野】
【０００１】
本発明は、撥水性基材を製造する方法、該撥水性基材の光照射部を親水性に変化させ光処理基材を製造する方法、および撥水性基材の製造に用いられる新規化合物に関する。
【背景技術】
【０００２】
半導体素子、集積回路、有機ＥＬディスプレイ用デバイス等の微細デバイスの製造方法としては、真空蒸着、スパッタリング等によって基材上に機能性材料の薄膜を形成させ、該薄膜をフォトリソグラフィによってパターン化する手法が用いられる。しかしフォトリソグラフィの工程は複雑であり、エネルギーおよび材料等の利用効率が低く、設備が高価である問題があった。
低コストおよび低エネルギーであるパターン形成方法として、基材表面に、機能性材料の溶液を、インクジェット印刷、スクリーン印刷、マイクログラビア塗工等の方法でパターン形成する技術が提案されている。上記機能性材料としては、金属配線を形成する金属粒子分散ペースト、カラーフィルタを形成する色素材料、電子デバイス・有機ディスプレイを形成するセラミック材料、有機半導体材料等が挙げられる。特に基材が、プラスチック基材等のフレキシブルな基材である場合には、上記方法とロールツーロールを組み合わせる方法が提案されている。
【０００３】
また、基材表面に、特性の異なるパターンを形成して微細デバイスを作製する方法が提案されている。たとえば、基材表面に親水性領域と撥水性領域とを形成し、機能性材料の溶液を親水性領域に塗布する方法がある。この方法では、溶液が親水性領域で濡れ広がり、撥水性領域へはにじみ出ないことから、親水性領域と撥水性領域のパターンに応じた高解像度の機能性材料のパターンが容易に形成できる。
基材表面に親水性領域と撥水性領域とを形成する方法としては、具体的には、親水性表面に撥水性物質を塗布して薄膜を形成し、光照射により該撥水性物質を分解し、つぎに除去する方法が挙げられる。該方法で得られた基材は、光照射部のみが親水性表面になる（特許文献１参照。）。
薄膜パターンを形成する基材上の薄膜は、単分子程度の膜厚であるのが好ましく、自己組織化単分子膜（Ｓｅｌｆ−Ａｓｓｅｍｂｌｅｄ  Ｍｏｎｏｌａｙｅｒ。以下略してＳＡＭと記す。）が好ましい。ＳＡＭの分解・除去方法としては、紫外線を用いた方法が好ましいとされている。しかし、紫外線としては、２００ｎｍ以下の高エネルギー線が用いられるため、真空装置の導入により設備が高価になったり、薄膜パターンに有機物を用いる場合には有機物までもが分解する等の問題があった。
また、基材上に光分解性含フッ素化合物を塗布し、撥水性の薄膜を形成でき、かつ３００ｎｍ以上の光で効率的に分解し親水性表面を形成する方法が知られている（特許文献２参照。）。図１に該方法を実施する場合の例における基材表面を模式的に示す断面図を示す。
【０００４】
【特許文献１】特開２０００−２８２２４０号公報
【特許文献２】国際公開第２００５／０５４２５６号パンフレット
【発明の開示】
【発明が解決しようとする課題】
【０００５】
本発明は、基材等に撥水性の薄膜が形成されてなる、撥水性基材を製造する方法の提供を目的とする。また、本発明は、比較的低エネルギーの光を用いた分解反応によって、コントラストの高い親水性領域と撥水性領域を表面に有する光処理基材を製造する方法の提供を目的とする。また、本発明は、該光処理基材を用いて、機能性材料のパターンが形成された部材を製造する方法の提供を目的とする。さらに、本発明は、該撥水性基材および光処理基材の製造に有用な化合物の提供を目的とする。
【課題を解決するための手段】
【０００６】
〔１〕基材の表面に下式（１）で表される化合物を塗布し、撥水性の薄膜を基材の表面に形成することを特徴とする撥水性基材の製造方法。
ただし、
Ｒ1、Ｒ２、Ｒ３、およびＲ４は、それぞれ独立して、水素原子または１価の基を示し、かつ、４つの基のうち少なくとも１つは、撥水性の１価有機基を示す。
Ｒ５は、水素原子または１価炭化水素基を示す。
【０００７】
【化４】
2007275742.tif 000002
【０００８】
〔２〕撥水性の１価有機基は、ＲＦ基もしくは該基を部分構造として持つ基（ただし、ＲＦ基は、アルキル基、アルケニル基、エーテル性酸素原子を有するアルキル基、およびエーテル性酸素原子を有するアルケニル基から選ばれる基の基中に存在する水素原子の２個以上がフッ素置換された基を示す。）、オルガノシロキサン骨格を有する１価の基、または炭素数１０以上のアルキル基もしくは該基を部分構造として持つ基である上記〔１〕に記載の撥水性基材の製造方法。
〔３〕式（１）で表される化合物は、下式（１−１）で表される化合物である上記〔１〕または〔２〕に記載の撥水性基材の製造方法。
ただし、
Ｒ１１、Ｒ２１、Ｒ３１、およびＲ４１は、それぞれ独立して、水素原子または１価の基を示し、かつ、４つ基のうち少なくとも１つは、ＲＦ基または該基を部分構造として持つ基（ただし、ＲＦ基は、アルキル基、アルケニル基、エーテル性酸素原子を有するアルキル基、およびエーテル性酸素原子を有するアルケニル基から選ばれる基の基中に存在する水素原子の２個以上がフッ素置換された基を示す。）を示す。
Ｒ５１は、水素原子または１価炭化水素基を示す。
【０００９】
【化５】
2007275742.tif 000003
【００１０】
〔４〕基材の表面を酸化処理した後に式（１）で表される化合物を塗布することで撥水性の薄膜を基材の表面に形成する上記〔１〕〜〔３〕のいずれかに記載の撥水性基材の製造方法。
〔５〕基材が、有機材料からなる、または有機材料からなる表面を有する上記〔１〕〜〔４〕のいずれかに記載の撥水性基材の製造方法。
〔６〕上記〔１〕〜〔５〕のいずれかに記載の製造方法により撥水性基材を得て、ついで撥水性の薄膜に光照射することによって薄膜の光照射部を親水性にすることを特徴とする光処理基材の製造方法。
〔７〕波長２５０ｎｍ以上の光を照射する上記〔６〕記載の光処理基材の製造方法。
〔８〕光処理基材は、表面に撥水性領域と親水性領域を有する上記〔６〕または〔７〕に記載の光処理基材の製造方法。
〔９〕上記〔８〕に記載の製造方法で得られた光処理基材の表面に機能性材料を含む液を塗布して、光処理基材の親水性領域に該液を付着させ、つぎに乾燥させることによって機能性材料のパターンを形成させることを特徴とする機能性材料のパターンが形成された部材の製造方法。
〔１０〕下式（１−１）で表される化合物。
ただし、
Ｒ１１、Ｒ２１、Ｒ３１、およびＲ４１は、それぞれ独立して、水素原子または１価の基を示し、かつ、４つ基のうち少なくとも１つは、ＲＦ基または該基を部分構造として持つ基（ただし、ＲＦ基は、アルキル基、アルケニル基、エーテル性酸素原子を有するアルキル基、およびエーテル性酸素原子を有するアルケニル基から選ばれる基の基中に存在する水素原子の２個以上がフッ素置換された基を示す。）を示す。
Ｒ５１は、水素原子または１価炭化水素基を示す。
【００１１】
【化６】
2007275742.tif 000004
【発明の効果】
【００１２】
本発明によれば、シリコンウェハ基材やガラス基材等の無機材料からなる基材だけでなく、プラスチック基材等の有機材料からなる基材の表面に撥水性の薄膜を形成させた撥水性基材を製造できる。
該薄膜は比較的低エネルギーの光によって分解し、基材の光照射部に親水性が付与される。よって、様々な材質の基材を用いてコントラストの高い親水性領域と撥水性領域を表面に有する光処理基材が得られる。また、高エネルギー光源を用いることなく安価な装置を用いて、少ない工程数で、光処理基材を製造できる。
さらに、光処理基材を用いて、機能性材料のパターンが形成された部材を簡便に得ることができ、多くの用途に使用することができる。
【発明を実施するための最良の形態】
【００１３】
本明細書において、式（１）で表される化合物を化合物（１）と記す。他式で表される化合物も同様に記す。
まず、本発明で用いられる化合物（１）について説明する。
【００１４】
【化７】
2007275742.tif 000005
【００１５】
Ｒ1、Ｒ２、Ｒ３、およびＲ４は、それぞれ独立して、水素原子または１価の基を示す。１価の基は、有機基またはヘテロ原子から構成される基が好ましい。
１価の基がＲ２の位置にあると、化合物（１）の吸光度が大きくなる傾向があるため好ましい。また１価の基がＲ３の位置にあると、化合物（１）の吸収が長波長にシフトする傾向があるため好ましい。Ｒ1の位置やＲ４の位置に１価の基を導入すると、立体障害により分子の平面性が失われ、吸収波長の低波長化や吸光度の低下が懸念されることから、１価の基はＲ２、Ｒ３の位置にあることが好ましい。
【００１６】
ここで、Ｒ1、Ｒ２、Ｒ３、およびＲ４のうち少なくとも１つは、撥水性の１価有機基である。撥水性の１価有機基の存在によって、化合物（１）から形成される薄膜を撥水性とすることができる。撥水性の１価有機基としては、ＲＦ基もしくは該基を部分構造として持つ基、オルガノシロキサン骨格を有する１価の基、または炭素数１０以上のアルキル基もしくは該基を部分構造として持つ基が好ましい。撥水性の１価有機基としては、高い撥水性だけでなく撥油性をも有することから、ＲＦ基もしくは該基を部分構造として持つ基が特に好ましい。
上記ＲＦ基は、アルキル基、アルケニル基、エーテル性酸素原子を有するアルキル基、およびエーテル性酸素原子を有するアルケニル基から選ばれる基（以下、該基をＲＨ基という。）の基中に存在する水素原子の２個以上がフッ素置換された基を示す。ＲＦ基の構造は、直鎖構造、分岐構造、環構造、または部分的に環を有する構造が挙げられ、直鎖構造が好ましい。
【００１７】
さらに、ＲＦ基のフッ素原子数は、２個以上でありかつ（（ＲＦ基中のフッ素原子数）／（ＲＨ基中の水素原子数））×１００（％）の値が６０％以上となる数が好ましく、さらに８０％以上となる数が好ましく、特に１００％となる数（すなわち、ＲＨ基がペルフルオロ化された基。以下、該基をＲＦＦ基と記す。）が好ましい。
ＲＦ基の炭素原子数は１〜２０が好ましく、４〜１６がより好ましく、６〜１２が特に好ましい。炭素原子数が該範囲であると、優れた撥水性を発揮する利点がある。
ＲＦ基としては、ＣｎＦ２ｎ＋１−、ＣｎＦ２ｎ−１−、ＣＣｌＦ２Ｃｎ−１Ｆ２ｎ−２−、またはＣｐＦ２ｐ＋１Ｏ（ＣｑＦ２ｑＯ）ｓＣｒＦ２ｒ−で表されるＲＦＦ基、およびＣＨＦ２Ｃｎ−１Ｆ２ｎ−２−で表されるＲＦ基が好ましく、該ＲＦＦ基が特に好ましい。ただし、ｎは１〜２０の整数を示し、４〜１６の整数がより好ましく、６〜１２の整数が特に好ましい。ｐは１〜３の整数、ｑは２または３、ｒは１〜３の整数、ｓは０〜４の整数であることが好ましい。なお、ＲＦ基は、ＲＨ基がフッ素原子とフッ素原子以外のハロゲン原子とで置換された基であってもよい。他のハロゲン原子としては、塩素原子が好ましい。
【００１８】
ＲＦ基の具体例としては、以下の基が挙げられる。
Ｆ（ＣＦ２）４−、Ｆ（ＣＦ２）６−、Ｆ（ＣＦ２）８−、ＣＦ３ＣＦ２ＣＦ＝ＣＦ−、ＣＦ３（ＣＦ２）３ＣＦ＝ＣＦ−、ＣＦ３（ＣＦ２）５ＣＦ＝ＣＦ−、Ｈ（ＣＦ２）４−、Ｈ（ＣＦ２）６−、Ｈ（ＣＦ２）８−、Ｃｌ（ＣＦ２）４−、Ｃｌ（ＣＦ２）６−、Ｃｌ（ＣＦ２）８−。
ＣＦ３ＣＦ２ＯＣＦ２ＣＦ２ＯＣＦ２−、ＣＦ３ＣＦ２ＯＣＦ２ＣＦ２ＯＣＦ２ＣＦ２−、ＣＦ３ＣＦ２Ｏ（ＣＦ２ＣＦ２Ｏ）３ＣＦ２−、ＣＦ３ＣＦ２Ｏ（ＣＦ２ＣＦ２Ｏ）３ＣＦ２ＣＦ２−。
ＣＦ３ＣＦ２ＣＦ２ＯＣＦ２−、ＣＦ３ＣＦ２ＣＦ２ＯＣＦ２ＣＦ２−、ＣＦ３ＣＦ２ＣＦ２ＯＣＦ（ＣＦ３）−、ＣＦ３ＣＦ２ＣＦ２ＯＣＦ（ＣＦ３）ＣＦ２−、ＣＦ３ＣＦ２ＣＦ２ＯＣＦ（ＣＦ３）ＣＦ２ＯＣＦ２ＣＦ２−、ＣＦ３ＣＦ２ＣＦ２ＯＣＦ（ＣＦ３）ＣＦ２ＯＣＦ（ＣＦ３）−、ＣＦ３ＣＦ２ＣＦ２ＯＣＦ（ＣＦ３）ＣＦ２ＯＣＦ（ＣＦ３）ＣＦ２−、ＣＦ３ＣＦ２ＣＦ２ＯＣＦ＝ＣＦ−、ＣＦ３ＣＦ２ＣＦ２ＯＣＦ（ＣＦ３）ＣＦ２ＯＣＦ＝ＣＦ−。
【００１９】
ＲＦ基を部分構造として持つ基としては、ＲＦ基を末端に有する基が好ましく、式ＲＦ−Ｘ−で表される基がより好ましく、式ＲＦＦ−Ｘ−で表される基が特に好ましい。Ｘは、ＲＦ基またはＲＦＦ基とベンゼン環を連結する基であり、フッ素原子を含まない２価連結基を示す。
【００２０】
Ｘとしては、（飽和または不飽和の）２価炭化水素基、または、該２価炭化水素基の片末端に、エーテル性酸素原子、（置換または非置換の）イミノ結合、エステル結合、ケト基（−Ｃ（Ｏ）−）もしくは（置換または非置換の）アミド結合が結合した基が好ましい。これらのうち、ベンゼン環と結合するＸの原子が、エーテル性酸素原子、窒素原子、カルボニル炭素原子、または不飽和炭素原子である場合には、ベンゼン環と共鳴構造をとり、化合物（１）の光吸収特性を向上できるため好ましい。
式ＲＦ−Ｘ−で表される基としては、ＲＦ−ＣＨ＝ＣＨ−、ＲＦ−ＣＨ２ＣＨ＝ＣＨ−、ＲＦ−ＣＨ２ＣＨ２ＣＨ＝ＣＨ−、ＲＦ−Ｃ６Ｈ４−、ＲＦ−Ｃ６Ｈ４Ｏ−、ＲＦ−（ＣＨ２）ｔＯ−、ＲＦ−（ＣＨ２）ｔＮＨ−、ＲＦ−（ＣＨ２）ｔＮ（ＣＨ３）−、ＲＦ−（ＣＨ２）ｔＯＣ（Ｏ）−、ＲＦ−（ＣＨ２）ｔＣ（Ｏ）Ｏ−、ＲＦ−（ＣＨ２）ｔＣ（Ｏ）−、ＲＦ−（ＣＨ２）ｔＣ（Ｏ）ＮＨ−で表される基が好ましい。ただし、ｔは０〜４の整数を示す。なかでも、ＲＦ−（ＣＨ２）ｔＯ−（ｔは１〜４の整数）がより好ましく、ＲＦ−（ＣＨ２）３Ｏ−で表される基が特に好ましい。
さらに、式ＲＦＦ−Ｘ−で表される基としては、式ＣｎＦ２ｎ＋１（ＣＨ２）ｔＯ−で表される基が特に好ましい。ただし、ｎは１〜２０の整数を示し、４〜１６が好ましく、６〜１２が特に好ましい。ｔは前記と同じ意味を示す。
【００２１】
撥水性の１価有機基が、オルガノシロキサン骨格を有する１価の基である場合、オルガノシロキサン骨格としては、式Ｒ６−（Ｓｉ（Ｒ６）２−Ｏ）ｕ−Ｓｉ（Ｒ６）２−で表される基が好ましい。ただし、Ｒ６は、それぞれ独立に、アルキル基、アルケニル基、アリール基、フルオロアルキル基、フルオロアルケニル基およびフルオロアリール基から選択される基を示し、ｕは０〜５００の整数を示す。
Ｒ６の炭素原子数は１〜３０が好ましい。入手が容易である観点からは、Ｒ６はメチル基が好ましい。また、基材に撥水性だけでなく撥油性を付与できる観点からは、Ｒ６はフルオロアルキル基、フルオロアルケニル基またはフルオロアリール基であるのが好ましく、対応するアルキル基、アリール基またはアルケニル基に含まれる水素原子の２個以上がフッ素原子で置換された基がより好ましい。
【００２２】
オルガノシロキサン骨格を有する１価の基としては、式Ｒ６−（Ｓｉ（Ｒ６）２−Ｏ）ｕ−Ｓｉ（Ｒ６）２２−Ｙ−で表される基が好ましい。Ｙは、式Ｒ６−（Ｓｉ（Ｒ６）２−Ｏ）ｕ−Ｓｉ（Ｒ６）２−で表される基とベンゼン環を連結する基であり、ケイ素原子を含まない２価連結基を示す。
Ｙとしては、（飽和または不飽和の）２価炭化水素基、または、該２価炭化水素基の片末端に、エーテル性酸素原子、（置換または非置換の）イミノ結合、エステル結合、ケト基（−Ｃ（Ｏ）−）もしくは（置換または非置換の）アミド結合が結合した基が好ましい。これらのうち、ベンゼン環と結合するＹの原子が、エーテル性酸素原子、窒素原子、カルボニル炭素原子、または不飽和炭素原子である場合には、ベンゼン環と共鳴構造をとり、化合物（１）の光吸収特性を向上できるため好ましい。
Ｙとしては、−ＣＨ＝ＣＨ−、−ＣＨ２ＣＨ＝ＣＨ−、−ＣＨ２ＣＨ２ＣＨ＝ＣＨ−、−Ｃ６Ｈ４−、−Ｃ６Ｈ４Ｏ−、−（ＣＨ２）ｖＯ−、−（ＣＨ２）ｖＮＨ−、−（ＣＨ２）ｖＮ（ＣＨ３）−、−（ＣＨ２）ｖＯＣ（Ｏ）−、−（ＣＨ２）ｖＣ（Ｏ）Ｏ−、−（ＣＨ２）ｖＣ（Ｏ）−、−（ＣＨ２）ｖＣ（Ｏ）ＮＨ−で表される基が好ましい。ただし、ｖは０〜４の整数を示す。なかでも、−（ＣＨ２）ｖＯ−（ｖは１〜４の整数）がより好ましく、−（ＣＨ２）３Ｏ−で表される基が特に好ましい。なお、該基（Ｙ）の向きは、左側に式Ｒ６−（Ｓｉ（Ｒ６）２−Ｏ）ｕ−Ｓｉ（Ｒ６）２−で表される基が、右側にベンゼン環が結合する。
【００２３】
撥水性の１価有機基が、炭素数１０以上のアルキル基もしくは該基を部分構造として持つ基である場合、炭素数１０以上のアルキル基であるのが好ましく、炭素数１４〜２０のアルキル基であるのがより好ましい。炭素原子数が該範囲であると、優れた撥水性を発揮する利点がある。アルキル基は、直鎖構造、分岐構造、環構造、または部分的に環を有する構造が挙げられ、直鎖構造が好ましい。
撥水性の１価有機基が炭素数１０以上のアルキル基もしくは該基を部分構造として持つ基の具体例としては、以下の基が挙げられる。
Ｈ（ＣＨ２）１０−、Ｈ（ＣＨ２）１２−、Ｈ（ＣＨ２）１４−、Ｈ（ＣＨ２）１６−、Ｈ（ＣＨ２）１８−、Ｈ（ＣＨ２）２０、Ｈ（ＣＨ２）１４Ｏ−、Ｈ（ＣＨ２）１６Ｏ−、Ｈ（ＣＨ２）１８Ｏ−、Ｈ（ＣＨ２）２０Ｏ−、Ｈ（ＣＨ２）１４ＮＨ−、Ｈ（ＣＨ２）１６ＮＨ−、Ｈ（ＣＨ２）１８ＮＨ−、Ｈ（ＣＨ２）２０ＮＨ−。
【００２４】
化合物（１）中の撥水性の１価有機基は、入手容易性および経済性の観点から１個であることが好ましいことから、Ｒ１〜Ｒ４の１つが撥水性の１価有機基であり、残余の３つが水素原子または撥水性の１価有機基以外の１価の基であるのが好ましい。
Ｒ１〜Ｒ４が、撥水性の１価有機基以外の１価の基である場合には、化合物（１）の光吸収特性を向上できるために、ベンゼン環と共鳴構造をとりうる基であることが好ましい。ベンゼン環と共鳴構造をとりうる基としては、ベンゼン環に結合する原子が非共有電子対を持つヘテロ原子である基、またはベンゼン環に結合する炭素原子が多重結合を構成している基が好ましい。そのような基としては、−Ｏ−Ｒ、−ＯＣ（Ｏ）−Ｒ、−ＮＲ２、−ＮＯ２、−ＮＨＣ（Ｏ）Ｒ、−ＳＲ、−（ＣＯ）−Ｒ、−（ＣＯ）Ｏ−Ｒ、−ＣＲ＝ＣＲ２、−ＣＮ、−Ｃ（Ｏ）ＮＲ２、またはフェニル基から選択される基が好ましい。上記置換基中のＲ基は水素原子または炭素数１〜４の低級アルキル基が好ましく、水素原子またはメチル基がより好ましい。分子の平面性が失われ、吸収波長が低波長化したり吸光度が低下するのをさけるために、１価の基は、立体障害の少ない基が好ましく、原子数２〜６の基がより好ましい。
【００２５】
さらに、Ｒ１〜Ｒ４は水素原子を必須とすることが好ましい。Ｒ１〜Ｒ４は２個が水素原子であり、残余の１個が撥水性の１価有機基であり、残余の１個が撥水性の１価有機基以外の１価の基であることが特に好ましい。
【００２６】
Ｒ５は、水素原子または１価炭化水素基を示し、水素原子、メチル基、またはエチル基が好ましい。
【００２７】
化合物（１）としては、下記化合物（１−１）が好ましい。
【００２８】
【化８】
2007275742.tif 000006
【００２９】
ただし、Ｒ１１、Ｒ２１、Ｒ３１、およびＲ４１は、それぞれ独立して、水素原子または１価の基を示し、かつ、４つ基のうち少なくとも１つは、ＲＦ基または該基を部分構造として持つ基を示す。
Ｒ５１は、水素原子または１価炭化水素基を示す。
ＲＦ基または該基を部分構造として持つ基としては、前記と同様の態様が挙げられる。
化合物（１−１）中のＲＦ基または該基を部分構造として持つ基は、入手容易性および経済性の観点から１個であることが好ましいことから、Ｒ１〜Ｒ４の１つがＲＦ基または該基を部分構造として持つ基であり、残余の３つが水素原子またはＲＦ基を持たない１価の基であるのが好ましい。
Ｒ１１〜Ｒ４１がＲＦ基を持たない１価の基である場合には、上記したＲ１〜Ｒ４が撥水性の１価有機基以外の１価の基である場合における態様と同様の態様が挙げられる。
Ｒ１１〜Ｒ４１は水素原子を必須とすることが好ましい。Ｒ１１〜Ｒ４１は２個が水素原子であり、残余の１個がＲＦ基または該基を部分構造として持つ基であり、残余の１個がＲＦ基を持たない１価の基であることが特に好ましい。
Ｒ５１は、水素原子またはメチル基であるのが好ましい。
【００３０】
化合物（１）としては、下記化合物（１−２）が特に好ましい。
【００３１】
【化９】
2007275742.tif 000007
【００３２】
ただし、式中の記号は以下の意味を示す。
Ｒ２２：アルコキシ基を示す。
ＲＦ、Ｘ：前記と同じ意味を示す。
Ｒ５２：水素原子またはメチル基を示す。
【００３３】
化合物（１）の具体例としては、以下の化合物が挙げられる。
【００３４】
【化１０】
2007275742.tif 000008
【００３５】
本発明の撥水性基材の製造方法においては、まず基材の表面に化合物（１）を塗布し、撥水性の薄膜を基材の表面に形成する。化合物（１）を基材表面に塗布することにより、化合物（１）が脱窒素し、基材表面の官能基との間に化学結合が形成すると考えられ、化合物（１）の誘導体からなる薄膜が基材表面に形成する。
本発明における薄膜は基材の最表面に形成される。薄膜は基材の表面に接して形成されてもよく、基材上に形成された１または２以上の中間層を介して形成されてもよい。中間層は、本発明における光照射によって、光分解しない材料からなる層であるのが好ましく、金属薄膜が好ましい。
本発明に用いる基材の材料は特に限定されず、無機材料、有機材料、および金属等が好ましく挙げられる。本発明では、上記材料からなる基材、または上記材料からなる表面を有する基材を用いることができる。無機材料としては、ガラス、石英ガラス、シリコンウェハ等が挙げられる。有機材料としては、プラスチック、好ましくはポリエチレン、ポリプロピレン、ポリ塩化ビニル、ポリ塩化ビニリデン、ポリスチレン、ポリ酢酸ビニル、ポリテトラフルオロエチレン、ポリメタクリル酸メチル、ポリアミド、ポリ汗タール、ポリカーボネート、ポリフェニレンエーテル、ポリエチレンテレフタレート、ポリブチレンナフタレート、ポリシクロオレフィン、ポリフェニレンスルフィド、ポリスルホン、ポリエーテルスルホン、ポリエーテルエーテルケトン、ポリアリレート、ポリイミド、フェノール樹脂、エポキシ樹脂、メラミン樹脂、尿素樹脂等が挙げられる。フレキシブルな有機材料からなる基材を用いた場合には、後述するように光処理基材からロールツーロール法により高スループットでデバイスを作成することができる。金属としては、Ａｌ，Ｚｎ等の卑金属、Ａｕ，Ｐｔ等の貴金属、およびこれらの金属酸化物等が挙げられる。
【００３６】
基材が無機材料である場合、基材表面は水酸基を有する。例えばシリコンウェハやガラスの場合は表面にＳｉ−ＯＨが生成し、高い親水性を示す。基材がプラスチック等の有機材料である場合、基材の表面を酸化処理することにより、表面にはカルボキシ基、カルボニル基（アルデヒド基、ケトン基などを含む）、水酸基、アルコキシ基、エーテル結合、エステル結合、ペルオキシド基、オキシラニル基等が生成し、主にはカルボキシ基が生成する。基材が卑金属または金属酸化物である場合、基材の表面を酸化処理することにより表面には水酸基が生成し、高い親水性を示す。
【００３７】
なお、該基材に本発明の化合物（１）を塗布する前に、基材の表面を酸化処理することが好ましい。酸化処理する方法としては、紫外線照射処理、紫外線オゾン処理、プラズマ処理、コロナ放電処理、フレーム処理等があり、紫外線照射処理、紫外線オゾン処理またはプラズマ処理が好ましい。
【００３８】
化合物（１）を基材表面に塗布する方法としては、化合物（１）または化合物（１）と有機溶剤とを含む組成物をはけ塗り、流し塗り、回転塗布、浸漬塗布、スキージ塗布、スプレー塗布、または手塗り等の塗布方法で塗布する方法が挙げられる。塗布は、室温下または加熱下で行うことが好ましい。また塗布後の基材は、大気中または窒素気流中等で乾燥されることが好ましい。該乾燥は室温で行うのが好ましい。乾燥を加熱下で行う場合には、基材の材質の耐熱性によって温度および時間を適宜変更するのが好ましい。
【００３９】
化合物（１）と有機溶剤とを含む組成物とする場合、化合物（１）の１種を含有してもよく、２種以上を含有してもよい。有機溶剤としては化合物（１）と反応しない有機溶剤から選択するのが好ましく、炭化水素類、芳香族類、塩素化炭化水素類、フッ素系炭化水素類等の溶媒が好ましい。
【００４０】
薄膜表面の水に対する接触角は、９０度以上である場合が好ましく、１００度以上である場合がより好ましく、１０５度以上である場合が最も好ましい。ここで接触角とは、実施例に記載の方法により測定される値である。
【００４１】
次に、上記製造方法により得られた撥水性基材の撥水性の薄膜に光照射することによって、薄膜の光照射部を親水性とした光処理基材を得る。撥水性の薄膜を構成している化合物（１）の誘導体は光照射により分解し、基材の表面に元の親水性基が生成すると考えられる。
【００４２】
光照射に用いる光は、波長２５０ｎｍ以上の光が好ましく、波長３００ｎｍ以上の光がより好ましく、波長３５０ｎｍ以上の光が特に好ましい。該波長の上限は４００ｎｍが好ましい。波長２５０ｎｍ以上の光は、基材を分解する恐れが少ない利点がある。
【００４３】
光照射の光源には、低圧水銀ランプ、高圧水銀ランプ、超高圧水銀ランプ、キセノンランプ、ナトリウムランプ、窒素等の気体レーザー、有機色素溶液の液体レーザー、無機単結晶に希土類イオンを含有させた固体レーザー等を用いることが好ましい。単色光を照射したい場合には、光源にレーザーを用いるのが好ましい。レーザー光以外の光源を用いて単色光を得たい場合には、広帯域の線スペクトルまたは連続スペクトルを、バンドパスフィルター、カットオフフィルター等の光学フィルターを使用して、必要な波長を有する光を取り出すのが好ましい。光源は、一度に大面積に照射できることから、高圧水銀ランプまたは超高圧水銀ランプが好ましい。
【００４４】
また、光照射の際には、薄膜の最表面に液体を接触させた状態で、薄膜に光照射をすることが好ましい。薄膜表面に液体を接触させた状態で光照射を行うと、薄膜の光分解反応が促進し、短時間で分解反応が進行する。分解反応が進行する理由は定かではないが、気相中で光照射を行う場合に比して、液体が分子間のエネルギー移動による消光現象を抑制した結果、照射に用いた光エネルギーが効率よく薄膜に伝えられるため、と考えられる。
【００４５】
液体としては、常温および常圧において液状であって、光照射に用いる光を吸収しない溶媒または光を吸収しにくい溶媒が好ましい。液体の例としては、水、アルコール類、ケトン類、エーテル類、エステル類、アミン類、芳香族炭化水素類、パラフィン系炭化水素類、ハロゲン系溶媒が挙げられる。液体は１種のみを用いても、２種以上を用いて粘度、極性、または沸点等を調節した混合液体であってもよい。液体としては、水のみ、または水に他の液体を添加した液体が好ましく、環境面での観点から水のみが特に好ましい。
【００４６】
薄膜の最表面に液体を接触させた状態で光照射を行う方法としては、例えば、以下の方法が挙げられる。
方法１；撥水性基材を液体中に浸漬し、そのまま薄膜に光照射する方法。
方法２；撥水性基材の薄膜の最表面に液体からなる層を形成し、薄膜に光照射する方法。
方法２の場合には、撥水性基材の表面に液体の層を形成させた後に光照射を行うのが好ましい。液体の層を形成させる方法としては、回転塗布、浸漬塗布、はけ塗り、流し塗り、スキージ塗布、スプレー塗布および手塗りから選ばれる塗布方法が好ましく、生産性に優れる回転塗布法または浸漬塗布法が特に好ましい。
【００４７】
方法１および２において、液体を撥水性の薄膜上に保持しやすくするために、２５℃における表面張力が４０ｍＮ／ｍ以下である液体を使用するのが好ましい。該表面張力に調節するために、液体には界面活性剤を添加してもよい。界面活性剤としては特に限定されず、ノニオン性界面活性剤、アニオン性界面活性剤、カチオン性界面活性剤および両性界面活性剤からなる群から選ばれる界面活性剤を１種類以上用いるのが好ましい。界面活性剤は、光を吸収する部位（芳香環等）を持たない界面活性剤が特に好ましい。界面活性剤は、フッ素系であっても非フッ素系であってもよい。界面活性剤の量は液体に対して５質量％以下が好ましい。
また、液体に酸、塩基、またはそれらの塩を含ませてもよい。これらを含ませた場合には、分解反応が促進される傾向がある。酸としては特に限定されず、塩酸、硫酸、硝酸等の無機酸、ギ酸、酢酸、シュウ酸等の有機酸が挙げられる。また、塩基としては特に限定されず、水酸化ナトリウム、水酸化カリウム、水酸化カルシウム、アンモニア等が挙げられる。
【００４８】
本発明においては、光照射することによって、薄膜の光照射部が親水性に変化する。光照射部の水に対する接触角が、６０度以下である場合が好ましく、４０度以下である場合がより好ましく、２０度以下である場合が最も好ましい。さらに、光照射前後の接触角差は５０度以上である場合が好ましく、６０度以上である場合がより好ましく、７０度以上である場合が最も好ましい。
【００４９】
光照射は、薄膜の全面に行ってもよく、一部に行ってもよく、通常は一部に行うのが好ましい。光照射を薄膜の一部に行うことにより、光照射面と非照射面との間に撥水親水性が異なる表面が形成され、表面に撥水性領域と親水性領域を有する光処理基材が得られる。光照射を薄膜の一部に行う方法としては、所定のパターンを有するフォトマスクを介して光照射を行う方法、レーザー光を用いて薄膜の一部にのみ光照射を行う方法が挙げられ、前者の方法は、一度に大きな面積を照射できるため好ましい。
また、光照射は、基材を透過する波長の光であれば、基材のどちらの面側から行ってもよく、通常は基材の薄膜面側から光照射するのが好ましい。
光の照射時間は、光の波長、光の強度・光源の種類、薄膜を形成する材料の種類等に応じて、適宜変更しうる。光照射を液相中にて行う場合、気相中で照射を行う場合に比して照射量が１／５〜１／１０程度となる時間で、薄膜の接触角を変化させうる。
【００５０】
図２に、シリコンウェハ基材に化合物（１）を塗布して本発明の製造方法を実施する場合の例における基材表面を模式的に示す断面図を示す。ただし、ＲＦは前記と同じ意味を示し、Ｍｅはメチル基を示す。化合物（１）は酸化されたシリコンウェハ表面のＳｉ−ＯＨと反応し、エーテル結合を形成することで基材表面に撥水性の薄膜が形成される。光照射部では薄膜を構成する化合物（１）の誘導体が分解し、化合物（１）の誘導体が基材表面から脱離して元の親水性表面が露出する。その親水性は高く、撥水親水のコントラストを大きくすることができる。
【００５１】
図３に、プラスチック基材に化合物（１）を塗布して本発明の製造方法を実施する場合の例における基材表面を模式的に示す断面図を示す。ただし、ＲＦは前記と同じ意味を示し、Ｍｅはメチル基を示す。化合物（１）は酸化されたプラスチック表面の−ＣＯＯＨと反応し、エステル結合を形成することで基材表面に撥水性の薄膜が形成される。光照射部では薄膜を構成する化合物（１）の誘導体が分解し、化合物（１）の誘導体が基材表面から脱離して元の親水性表面が露出する。このようにプラスチック基材にも簡単に撥水親水パターンを形成することができる。
【００５２】
さらに本発明によれば、上記製造方法により得た親水性領域と撥水性領域を有する光処理基材の表面に機能性材料を含む液を塗布すれば、光処理基材の親水性領域にのみ該液を付着させることができる。つぎに基材を乾燥させることによって、機能性材料のパターンが形成された部材を製造できる。機能性材料としては、金属配線を形成する金属粒子分散ペースト、カラーフィルタを形成する色素材料、電子デバイス・有機ディスプレイを形成するセラミック材料、有機半導体材料等が挙げられる。機能性材料を含む液とは、機能性材料を水もしくは有機溶媒に溶解させた液をいう。液の塗布方法としては、インクジェット法が好ましい。
光処理基材から機能性材料のパターンが形成された部材を得た後、さらに部材の表面の全体に光照射することにより、部材表面の撥水性領域を親水性にすることができる。すなわち、撥水性領域における薄膜を構成する化合物（１）の誘導体を分解し、化合物（１）の誘導体を部材表面から脱離させることができる。機能性材料のパターンが形成された部材は電子素子として有用であるところ、該部材を電子素子として使用する場合に、撥水性の薄膜が素子の動作に影響するおそれがある。よって、機能性材料のパターンが形成された後、撥水性の薄膜を除去することが好ましい。
【実施例】
【００５３】
以下に実施例を挙げて本発明を具体的に説明するが、本発明はこれらに限定されない。実施例においては、ジクロロペンタフルオロプロパン（以下、Ｒ−２２５と記す。）としては、旭硝子社製商品名ＡＫ−２２５を用いた。水に対する接触角の測定は室温（２５℃）にて行い、静滴法を用い基材に水滴を３ケ所乗せ、測定された接触角３点の平均値として求めた。
【００５４】
［例１］化合物（１）の合成例
（例１−１）
出発原料としてＣ４Ｆ９ＣＨ２ＣＨ２ＣＨ２Ｂｒを用いた以外は国際公開２００５／０５４２５６号パンフレットの合成例（１−１）から合成例（１−３）と同様にして、化合物（ａ）を得た。１Ｈ−ＮＭＲの測定結果を示す。
【００５５】
【化１１】
2007275742.tif 000009
【００５６】
１Ｈ−ＮＭＲ（溶媒：ＣＤＣｌ３）δ（ｐｐｍ）：２．１４−２．４４（４Ｈ）、３．９８（３Ｈ）、４．１６（２Ｈ）、５．８３（２Ｈ）、７．５０（１Ｈ）、７．５７（１Ｈ）、８．４３（１Ｈ）。
【００５７】
（例１−２）
５０ｍＬの褐色瓶に、化合物（ａ）（１５０ｍｇ）、酸化マンガン（ＩＶ）（１５０ｍｇ）およびヘキサン（１５ｇ）を入れ、室温で１時間撹拌して反応を行い反応粗液を得た。得られた反応粗液の固体をろ過し、化合物（ｂ）の黄色溶液を得た。その一部を抜き取り、溶媒を留去し、１Ｈ−ＮＭＲにより分析したところ、化合物（ｂ）が８９モル％含まれていた。１Ｈ−ＮＭＲの測定結果を示す。
【００５８】
【化１２】
2007275742.tif 000010
【００５９】
１Ｈ−ＮＭＲ（溶媒：ＣＤＣｌ３）δ（ｐｐｍ）：２．１−２．４（４Ｈ）、３．９３（３Ｈ）、４．１１（２Ｈ）、６．３９（１Ｈ）、６．７７（１Ｈ）、７．７８（１Ｈ）。
【００６０】
［例２］比較用化合物（ｃ）の合成
出発原料としてＣ４Ｆ９ＣＨ２ＣＨ２ＣＨ２Ｂｒを用いた以外は国際公開２００５／０５４２５６号パンフレットの合成例（１−１）、合成例（１−２）、および合成例２と同様にして、化合物（ｃ）を得た。
【００６１】
【化１３】
2007275742.tif 000011
【００６２】
１Ｈ−ＮＭＲ（溶媒：ＣＤＣｌ３）δ（ｐｐｍ）：０．６５（２Ｈ）、１．２１（９Ｈ）、１．４２−１．７８（４Ｈ）、２．１４−２．４６（６Ｈ）、３．８０（６Ｈ）、３．９６（３Ｈ）、４．１５（２Ｈ）、５．５１（２Ｈ）、７．０１（１Ｈ）、７．７２（１Ｈ）。
【００６３】
［Ｓｉウェハ基材］
酸化膜付Ｓｉウェハを、５分間ＵＶオゾン処理し、洗浄済みＳｉウェハを得た。洗浄済みＳｉウェハの水に対する接触角は５度以下であった。以下の例においては、Ｓｉウェハ基材として該洗浄済みＳｉウェハを用いた。
［ポリイミド基材］
厚さ１２５μｍポリイミドフィルムを、５分間ＵＶオゾン処理し、洗浄済みポリイミドフィルムを得た。洗浄済みポリイミドの水に対する接触角は２０度であった。以下の例においては、ポリイミド基材として該洗浄済みポリイミドフィルムを用いた。
【００６４】
［例３］撥水性基材の作製
ガラス製容器に、例１で得られた化合物（ｂ）の黄色溶液とＳｉウェハ基材を入れ、室温で１時間静置した。Ｓｉウェハ基材を取り出し、アセトンで５回、Ｒ−２２５で５回洗浄し風乾して撥水性基材（ｂ−１）を作製した。
得られた撥水性基材（ｂ−１）の水に対する接触角は９７度であった。
［例４］撥水性基材の作製
ガラス製容器に、例１で得られた化合物（ｂ）の黄色溶液とポリイミド基材を入れ、室温で１時間静置した。ポリイミド基材を取り出し、アセトンで５回、Ｒ−２２５で５回洗浄し風乾して撥水性基材（ｂ−２）を作製した。
得られた撥水性基材（ｂ−２）の水に対する接触角は９５度であった。
［例５］撥水性基材の作製
ガラス製容器に、例２で得られた化合物（ｃ）を１質量部、トルエンを１００質量部およびＳｉウェハ基材を入れ、１００℃で１時間加熱した。Ｓｉウェハ基材を取り出し、アセトンで５回、Ｒ−２２５で５回洗浄し風乾して撥水性基材（ｃ−１）を作製した。
得られた撥水性基材（ｃ−１）の水に対する接触角は１００度であった。
［例６］撥水性基材の作製
Ｓｉウェハ基材の代わりにポリイミド基材を用いた以外は例５と同様にして撥水性基材（ｃ−２）を作製した。
得られた撥水性基材（ｃ−２）の水に対する接触角は６８度であり、化合物（ｃ）をポリイミド基材に充分に反応させることができなかった。
【００６５】
［光照射方法］
以下の光照射において、光源には超高圧水銀ランプを用いた。照度は３６５ｎｍにおいて１００ｍＷ／ｃｍ２とした。
［例７］光処理基材の作製
撥水性基材（ｂ−１）について、化合物で処理した面上から、１分間光照射を行った。光照射した後、アセトンで５回、Ｒ−２２５で５回洗浄し、風乾した後に、水に対する接触角の測定を行った。同様に光照射を５分間、１０分間、１５分間、３０分間行った光処理基材においても洗浄、風乾した後に、水に対する接触角の測定を行った。接触角測定結果を表１にまとめて示す。
［例８］光処理基材の作製
撥水性基材（ｂ−２）について、例７と同様の処理を行い、接触角の測定を行った。結果を表１にまとめて示す。
［例９］光処理基材の作製
撥水性基材（ｃ−１）について、例７と同様の処理を行い、接触角の測定を行った。結果を表１にまとめて示す。
【００６６】
【表１】
2007275742.tif 000012
【００６７】
［例１０］光処理基材の作製
容器に撥水性基材（ｂ−１）を入れ、これに２−プロパノールを３ｍｍの高さまで満たし、化合物で処理した面上から、０．５分間光照射した後、基材を取り出した。アセトンで５回、Ｒ−２２５で５回洗浄し、風乾した後に、接触角測定を行った。同様に光照射を１分間、２分間、５分間、１０分間行った光処理基材においても洗浄、風乾した後に、水に対する接触角の測定を行った。接触角測定結果を表２にまとめて示す。
【００６８】
［例１１］光処理基材の作製
撥水性基材（ｂ−２）について、例１０と同様の処理を行い、接触角の測定を行った。結果を表２にまとめて示す。
【００６９】
【表２】
2007275742.tif 000013
【産業上の利用可能性】
【００７０】
本発明により得られた光処理基材の表面は、撥水性領域からなる、または撥水性領域と親水性領域とからなる。このうち有用性の観点から、光処理基材は、撥水性領域と親水性領域とからなる光処理基材が好ましい。該光処理基材は、撥水性領域と親水性領域のパターンが基材表面に形成させうることから、該表面の親水性領域に機能性材料を付着させ、様々な基材に応用できる。
たとえば、該処理基材にインクジェット印刷、スクリーン印刷等の手法により機能性材料の溶液を塗布すると、通常の溶液は親水性領域にのみ濡れ広がり、撥水性領域には滲み出ないため、鮮明な機能性材料のパターンが形成できる。さらに、親水性領域または撥水性領域に親水性または撥水性のインクを含ませ、別の基材に転写することにより、マイクロコンタクトプリンティング用のスタンプ等として利用できる。また、該処理基材にインクジェット印刷または真空蒸着等の手法で、親水性領域または撥水性領域のみに機能性材料を蒸着させることによっても、機能性材料のパターンが形成された基材が得られる。該処理基材を機能性材料の溶液で濡らした場合には、撥水性領域上の該溶液は親水性領域へと移動し、機能性材料のパターンが形成できる。得られた基材は、金属配線板として、カラーフィルタとして、電子デバイス・有機ディスプレイ用材料として、有機半導体材料等として有用である。
【００７１】
また本発明の方法は、無機材料からなる基材だけでなくプラスチック等の有機材料からなるフレキシブルな基材を用いることができる。よって、ロールツーロール法による高スループットのデバイス作成と、本発明の方法とを組み合わせることにより、高解像度の機能性材料のパターンをより容易に作成でき、安価で簡便に各種デバイスの作成が可能になる。
【図面の簡単な説明】
【００７２】
【図１】従来の光処理基材の製造方法を実施する場合の例における基材表面を模式的に示す断面図である。
【図２】本発明の光処理基材の製造方法を実施する場合の例における基材表面を模式的に示す断面図である。
【図３】本発明の光処理基材の製造方法を実施する場合の他の例における基材表面を模式的に示す断面図である。
【図１】
2007275742.tif 000018
【図２】
2007275742.tif 000019
【図３】
2007275742.tif 000020